(57)【特許請求の範囲】
【請求項１】
（Ａ）１分子中にケイ素原子に結合した水素原子を少なくとも３個有し、水素原子が直結しているケイ素原子の割合が全体の５０重量％以上であると共に、ケイ素原子に結合した水素原子以外の全有機基の９０モル％以上がメチル基であるオルガノハイドロジェンポリシロキサン：                                    １００重量部、
（Ｂ）上記（Ａ）成分のオルガノハイドロジェンポリシロキサンのケイ素原子に結合した水素原子の脱水素反応を促進する遷移金属触媒：
（Ａ）成分のオルガノハイドロジェンポリシロキサンに対して、                      遷移金属触媒の金属換算重量で１〜１，０００ｐｐｍ、
（Ｃ）組成物が常温付近で脱水素反応するのを抑制する反応制御剤：                                                              ０．１〜５重量部
から本質的になることを特徴とする上記（Ａ）成分のケイ素原子に結合した水素原子の脱水素反応により硬化するシリコーン組成物からなるプラスチックフィルム用コーティング材。
【請求項２】
（Ａ）１分子中にケイ素原子に結合した水素原子を少なくとも３個有し、水素原子が直結しているケイ素原子の割合が全体の５０重量％以上であると共に、ケイ素原子に結合した水素原子以外の全有機基の９０モル％以上がメチル基であるオルガノハイドロジェンポリシロキサン：                                    １００重量部、
（Ｂ）上記（Ａ）成分のオルガノハイドロジェンポリシロキサンのケイ素原子に結合した水素原子の脱水素反応を促進する遷移金属触媒：
（Ａ）成分のオルガノハイドロジェンポリシロキサンに対して、遷移金                属触媒の金属換算重量で１〜１，０００ｐｐｍ、
（Ｃ）組成物が常温付近で脱水素反応するのを抑制する反応制御剤：                                                              ０．１〜５重量部、
（Ｄ）１分子中にケイ素原子に結合した脂肪族不飽和炭化水素基を少なくとも１個有するオルガノポリシロキサン：
（Ａ）〜（Ｃ）成分の合計１００重量部に対して０．１〜３０重量部
から本質的になることを特徴とする上記（Ａ）成分のケイ素原子に結合した水素原子の脱水素反応により硬化するシリコーン組成物からなるプラスチックフィルム用コーティング材。
【請求項３】
（Ｄ）成分が、下記一般式（２）で表される１分子中にケイ素原子に結合した脂肪族不飽和炭化水素基を少なくとも１個有するオルガノポリシロキサンである請求項２記載のシリコーン組成物からなるプラスチックフィルム用コーティング材。
（ＳｉＯ2）p（Ｒ2ＳｉＯ3/2）q（Ｒ22ＳｉＯ）r（Ｒ23ＳｉＯ1/2）s  （２）
（但し、式中Ｒ2は脂肪族不飽和炭化水素基又は炭素数１〜１０の非置換又は置換の脂肪族不飽和結合を有さない１価炭化水素基である。ｐ、ｑ、ｓはそれぞれ０以上の整数、ｒは３以上の整数である。）
【請求項４】
（Ａ）成分が、下記一般式（１）で表される１分子中にケイ素原子に結合した水素原子を少なくとも３個有するオルガノハイドロジェンポリシロキサンである請求項１、２又は３記載のシリコーン組成物からなるプラスチックフィルム用コーティング材。
（ＳｉＯ2）p（Ｒ1ＳｉＯ3/2）q（Ｒ12ＳｉＯ）r（Ｒ13ＳｉＯ1/2）s  （１）
（但し、式中Ｒlは水素原子又は炭素数１〜１０の非置換又は置換の１価炭化水素基である。ｐ、ｑ、ｓはそれぞれ０以上の整数、ｒは３以上の整数である。）
【発明の詳細な説明】
【０００１】
【発明の属する技術分野】
本発明は、基材との密着性に優れ、耐熱性、撥水・撥油性、滑り性が良好な硬化皮膜を与え、無溶剤タイプとしても利用できる加熱硬化型のシリコーン組成物からなるプラスチックフィルム用コーティング材に関する。
【０００２】
【従来の技術及び発明が解決しようとする課題】
従来知られている有機樹脂コーティング用シリコーンとしては、シリコーンワニスが挙げられる。また、加水分解性有機基を有するオルガノシランとコロイダルシリカとの混合物、加水分解性有機基を有するオルガノシランとエポキシ基含有アルコキシシランとの混合物などは、ハードコート材として光学レンズやポリカーボネート、アクリル樹脂に使用されている（特開昭５２−１１２６１号、同５３−１１１３３６号公報などに記載）。
【０００３】
しかしながら、これらの皮膜は硬度が高いため、薄いフィルム基材上に形成した場合、皮膜が曲げに対して追随せず、剥がれてしまうという欠点があった。更に、硬化に際して加熱時間がかかることがフィルム基材に対して不利であり、溶剤を使用することも環境に対する負荷を考慮すると好ましくない。
【０００４】
また、剥離紙などに使用される薄膜シリコーンコーティング材としては、高重合度のアルケニル基含有オルガノポリシロキサンとオルガノハイドロジェンポリシロキサンをトルエンなどの有機溶剤に溶解し、白金触媒によって付加反応させるものがある。
【０００５】
しかし、これらコーティング材で形成した皮膜は、柔軟であり、滑り性、離型性、撥水性などに優れてはいるが、溶剤を使用しない組成では基材へ密着しないという欠点があった。これは、上記コーティング材は溶剤を使用することで、フィルム表面が膨潤あるいは溶解し、表面積を増大させてシリコーン樹脂の基材への食い込みを良くしているため、溶剤を使用しないと基材との密着性が低下してしまうものであると考えられる。また、これら硬化皮膜の密着性は、経時で低下するなどの欠点もあり、性能的にも満足のいくものではなかった。
【０００６】
一方、紫外線、電子線硬化性シリコーン樹脂であるアクリレート変性オルガノポリシロキサンは、無溶剤で塗工でき、ＰＥＴ、ＯＰＰなどのフィルム基材に対して良好な密着性を発揮するものであるが、その硬化には、紫外線照射ランプ、電子線照射装置などの特殊な硬化装置が必要であり、また硬化の際に放射線照射装置内を窒素置換する必要があるため、コストの点で不利である。
【０００７】
従って、シリコーンコーティング材においては、上記したような基材との密着性、簡便性に優れ、無溶剤でも使用できる環境への影響の少ない組成物の開発が切望されている。
【０００８】
本発明は上記事情に鑑みなされたもので、各種基材に対する密着性に優れ、しかも耐熱性、撥水・撥油性、滑り性が良好な硬化皮膜を与え、無溶剤タイプとしても利用可能なシリコーン組成物からなるプラスチックフィルム用コーティング材を提供することを目的とする。
【０００９】
【課題を解決するための手段及び発明の実施の形態】
本発明者は、上記目的を達成するため鋭意検討を重ねた結果、１分子中にケイ素原子に結合した水素原子を少なくとも３個有するオルガノハイドロジェンポリシロキサンを主成分とし、これに遷移金属触媒、反応制御剤を配合した加熱硬化型のシリコーン組成物が、基材表面に無溶剤で塗工しても、短時間の加熱で容易に硬化して良好な耐熱性、撥水性、撥油性、滑り性を有する上、薄いフィルム等の各種基材に満足に密着し得、経時での密着性低下もほとんどない優れた密着性を有する硬化皮膜を与え、コーティング材として多岐にわたる用途に有用であるという知見を得た。
【００１０】
更に、このシリコーン組成物に１分子中にケイ素原子に結合した脂肪族不飽和炭化水素基を少なくとも１個有するオルガノポリシロキサンを特定量配合することにより、硬化皮膜の滑り性、可とう性の更なる向上が可能であることも見いだし、本発明をなすに至った。
【００１１】
従って、本発明は、
［Ｉ］（Ａ）１分子中にケイ素原子に結合した水素原子を少なくとも３個有し、水素原子が直結しているケイ素原子の割合が全体の５０重量％以上であると共に、ケイ素原子に結合した水素原子以外の全有機基の９０モル％以上がメチル基であるオルガノハイドロジェンポリシロキサン：                                                １００重量部、
（Ｂ）上記（Ａ）成分のオルガノハイドロジェンポリシロキサンのケイ素原子に結合した水素原子の脱水素反応を促進する遷移金属触媒：
（Ａ）成分のオルガノハイドロジェンポリシロキサンに対して、                      遷移金属触媒の金属換算重量で１〜１，０００ｐｐｍ、
（Ｃ）組成物が常温付近で脱水素反応するのを抑制する反応制御剤：                                                              ０．１〜５重量部
から本質的になることを特徴とする上記（Ａ）成分のケイ素原子に結合した水素原子の脱水素反応により硬化するシリコーン組成物からなるプラスチックフィルム用コーティング材、
［ＩＩ］（Ａ）１分子中にケイ素原子に結合した水素原子を少なくとも３個有し、水素原子が直結しているケイ素原子の割合が全体の５０重量％以上であると共に、ケイ素原子に結合した水素原子以外の全有機基の９０モル％以上がメチル基であるオルガノハイドロジェンポリシロキサン：                                              １００重量部、
（Ｂ）上記（Ａ）成分のオルガノハイドロジェンポリシロキサンのケイ素原子に結合した水素原子の脱水素反応を促進する遷移金属触媒：
（Ａ）成分のオルガノハイドロジェンポリシロキサンに対して、遷移金                属触媒の金属換算重量で１〜１，０００ｐｐｍ、
（Ｃ）組成物が常温付近で脱水素反応するのを抑制する反応制御剤：                                                              ０．１〜５重量部、
（Ｄ）１分子中にケイ素原子に結合した脂肪族不飽和炭化水素基を少なくとも１個有するオルガノポリシロキサン：
（Ａ）〜（Ｃ）成分の合計１００重量部に対して０．１〜３０重量部
から本質的になることを特徴とする上記（Ａ）成分のケイ素原子に結合した水素原子の脱水素反応により硬化するシリコーン組成物からなるプラスチックフィルム用コーティング材
を提供する。
【００１２】
以下、本発明につき更に詳述すると、本発明のシリコーン組成物において、（Ａ）成分のオルガノハイドロジェンポリシロキサンは、本発明組成物の主成分となるもので、それ自体を白金触媒等の遷移金属触媒によって脱水素反応により架橋させることから、１分子中にケイ素原子に結合した水素原子を少なくとも３個有している必要がある。
【００１３】
ここで、上記オルガノハイドロジェンポリシロキサンとしては、下記一般式（１）で示されるものが好適である。
（ＳｉＯ2）p（Ｒ1ＳｉＯ3/2）q（Ｒ12ＳｉＯ）r（Ｒ13ＳｉＯ1/2）s  （１）
【００１４】
上記式中、Ｒlはそれぞれ異種または同種の水素原子又は炭素数１〜１０、好ましくは１〜８の非置換又は置換の１価炭化水素基であり、例えば水素原子、メチル基、エチル基、プロピル基、ブチル基等のアルキル基、シクロヘキシル基等のシクロアルキル基、フェニル基、トリル基等のアリール基又はこれらの基の炭素原子に結合している水素原子の一部又は全部をヒドロキシ基、シアノ基、ハロゲン原子等で置換したヒドロキシプロピル基、シアノエチル基、１−クロロプロピル基、３，３，３−トリフルオロプロピル基などの炭素数１〜１０の非置換又は置換の１価炭化水素基である。ｐ，ｑ，ｓはそれぞれ０以上の整数、ｒは３以上の整数であり、好ましくはｐは０〜５、ｑは０〜１０、ｓは０〜５０、ｒは３〜１，０００であり、更に好ましくはｐは０〜２、ｑは０〜５、ｓは０〜１０、ｒは３〜５００である。
【００１５】
本発明において、フィルム基材に対する密着性はケイ素原子に結合した水素原子によって発現していると考えられるため、上記オルガノハイドロジェンポリシロキサンは、水素原子が直結しているケイ素原子の割合が全体の５０％（重量％、以下同様）以上であることが好ましく、特に７０％以上であることがより好ましい。なお、水素原子が直結しているケイ素原子の割合は１００％であってもよい。本発明では、（Ａ）成分中の水素原子を有するケイ素原子の割合が密着性の発現に関与することから、水素原子を有するケイ素原子の割合が少なすぎると、フィルム基材に対する密着性が低下してしまう場合がある。
【００１６】
更に一般的には、置換基Ｒlのうち、水素原子以外の全有機基の９０モル％以上がメチル基であるものがコスト的には有利であるが、必要とする特性に応じて適当な有機基を含有するものを使用すればよい。
【００１７】
オルガノハイドロジェンポリシロキサンの分子構造については特に制限はなく、鎖状、分岐状、環状のいずれであっても良いが、作業性、塗工性などの観点から２５℃における粘度が５〜５０，０００センチポイズ（ｃＰ）、特に１０〜５，０００ｃＰであることが好ましい。
このようなオルガノハイドロジェンポリシロキサンの一例を下記に示す。
【００１８】
【化１】
0003637954.tif 000002
（上記式中、Ｍｅ＝ＣＨ3，Ｐｈ＝Ｃ6Ｈ5であり、ａ及びｇは３以上、ｄは１以上の整数を示し、ｂ，ｃ，ｅ，ｆ，ｈは０以上の整数である。）
【００１９】
（Ｂ）成分の遷移金属触媒としては、（Ａ）成分のオルガノハイドロジェンポリシロキサンのケイ素原子に結合した水素原子の脱水素反応を促進するものであれば特に制限なく使用できる。具体的には、塩化白金酸、塩化白金酸のアルコール溶液、塩化白金酸とアルコールまたはアルデヒドとの反応物、塩化白金酸と各種オレフィン、ビニル基含有シロキサンとの錯体などの白金系触媒が好ましい。その他、パラジウム系触媒、ロジウム系触媒、ルテニウム系触媒などの一般的な付加反応に使用される遷移金属触媒を用いることも可能である。
【００２０】
これらの触媒添加量は、組成物の硬化に必要量であれば特に制限はないが、（Ａ）成分のオルガノハイドロジェンポリシロキサンに対して、遷移金属触媒を金属換算重量で１〜１，０００ｐｐｍ、特に１０〜２５０ｐｐｍの範囲で添加することが望ましい。添加量が少なすぎると硬化不良を起こす場合があり、多過ぎると脱水素反応が急激に起こって硬化反応を制御できなくなり、経済的にも不利になる場合がある。
【００２１】
本発明に用いる反応制御剤は、組成物が常温付近で反応するのを抑制するものであり、具体的には一般に遷移金属触媒を用いて、アルケニル基含有オルガノポリシロキサンとオルガノハイドロジェンポリシロキサンとを付加反応させる際に使用されているものと同様の化合物を使用できる。
【００２２】
反応制御剤としては、例えばアセチレンアルコール類（特公昭４４−３１４７６号、特開平６−３２９９１７号公報）、シリル化アセチレンアルコール類（特開昭６１−２６１号公報）や、特開平９−１４３３７１号公報、特願平１０−２５３４５４号に提案されている２種類以上の反応制御剤を使用したものなどが有効である。具体的には、３−メチル−１−ブチン−３−オール、３，５−ジメチル−１−ヘキシン−３−オール、３−メチル−１−ペンテン−３−オール、１−エチニルシクロヘキサノール、１，１，３，３−テトラメチル−１，３−ジビニルジシロキサン、メチルビニルシクロテトラシロキサン、３−メチル−３−トリメチルシロキシ−１−ペンチンなどが例示される。これらの中では、１−エチニルシクロヘキサノールと３−メチル−３−トリメチルシロキシ−１−ペンチンとの組み合わせがポットライフ、硬化性の観点から好ましい。
【００２３】
反応制御剤の配合量は、（Ａ）成分の脱水素反応を制御できる量であれば特に制限されないが、（Ａ）成分のオルガノハイドロジェンポリシロキサン１００重量部に対して０．１〜５重量部とすることが好ましい。
【００２４】
本発明組成物では、滑り性、可とう性をより向上させるため、（Ｄ）成分として１分子中にケイ素原子に結合した脂肪族不飽和炭化水素基を少なくとも１個含有するオルガノポリシロキサンを添加することが有効であり、この（Ｄ）成分を配合することにより、この成分が（Ａ）成分のオルガノハイドロジェンポリシロキサンと付加反応してジオルガノシロキシ単位を導入することができ、硬化不良を起こすことなく皮膜により優れた滑り性、可とう性を容易に付与することができる。
【００２５】
なお、本発明において、脂肪族不飽和炭化水素基とは、脂肪族不飽和結合を有し、酸素原子、カルボニル基、カルボニルオキシ基等のヘテロ原子又はヘテロ原子を含有する基を有していてもよい好ましくは炭素数２〜１２、特に２〜１０の１価炭化水素基を有し、具体的には、ビニル基、アリル基、プロペニル基、ブテニル基、ヘキセニル基等のアルケニル基、アセチレン基、プロパルギル基等のアルキニル基、シクロヘキセニル基、２−（３’−シクロヘキセニル）エチル基等のシクロアルケニル基やシクロアルケニル基を有するアルキル基などの直鎖状、分岐状又は脂環式の不飽和炭化水素基のほか、ビニロキシ基、アリロキシ基等のアルケニルオキシ基などの脂肪族不飽和結合を有すると共に、エーテル結合を有する炭化水素基、ＣＨ2＝ＣＲ3ＣＯＯＲ4−基（Ｒ3は水素原子又はメチル基、Ｒ4は炭素数１〜６のアルキレン基、炭素数６〜１０のアリーレン基、炭素数７〜１０のアリーレンアルキレン基等の２価の炭化水素基であり、メチレン基、エチレン基、フェニレン基等が例示される。）などが挙げられる。
【００２６】
このような不飽和炭化水素基含有オルガノポリシロキサンとしては、下記一般式（２）で示されるものが好適である。
（ＳｉＯ2）p（Ｒ2ＳｉＯ3/2）q（Ｒ22ＳｉＯ）r（Ｒ23ＳｉＯ1/2）s   （２）
【００２７】
上記式中、ｐ，ｑ，ｒ，ｓは上記と同じ意味を示す。Ｒ2は上記１価の脂肪族不飽和炭化水素基又は脂肪族不飽和結合を有さない非置換又は置換１価炭化水素基であり、置換基Ｒ2は互いに同一でも異なっていてもよいが、Ｒ2の少なくとも１個は上記１価の脂肪族不飽和炭化水素基である。
【００２８】
脂肪族不飽和炭化水素基以外の非置換又は置換の一価炭化水素基としては、炭素数１からｌ０のものが好適であり、Ｒ1と同様のもの（但し水素原子は除く）を挙げることができ、例えばメチル基、エチル基、プロピル基、ブチル基等のアルキル基、シクロヘキシル基等のシクロアルキル基、フェニル基、トリル基等のアリール基又はこれらの基の炭素原子に結合している水素原子の一部又は全部をヒドロキシ基、シアノ基、ハロゲン原子などで置換したヒドロキシプロピル基、シアノエチル基、１−クロロプロピル基、３，３，３−トリフルオロプロピル基などから選択されるものが例示される。
【００２９】
上記式（２）のオルガノポリシロキサンにおいて、脂肪族不飽和炭化水素基は分子鎖末端にあっても分子中にあってもよいが、特に１分子中の分子鎖末端が脂肪族不飽和炭化水素基で封鎖されているものは架橋反応の効率が良好であり、未反応のオルガノシロキサンがブリードしにくいため、好適に使用される。
【００３０】
また、脂肪族不飽和炭化水素基以外の有機基としては、滑り性の点からメチル基が好ましく、特に全有機基の９０モル％以上がメチル基であることが優れた滑り性を示すことから好適である。
【００３１】
この脂肪族不飽和炭化水素基含有オルガノポリシロキサンは、その分子構造については特に制限はなく、鎖状、分岐状、環状のいずれであっても良いが、作業性、塗工性などの観点から（Ａ）、（Ｂ）、（Ｃ）成分と混合した際の２５℃における粘度が５〜５０，０００ｃＰ、特に１０〜５，０００ｃＰであるものを選択の上、使用することが好ましい。
このような脂肪族不飽和炭化水素基含有オルガノポリシロキサンの具体例を下記に示す。
【００３２】
【化２】
0003637954.tif 000003
（上記式中、Ｍｅ＝ＣＨ3，Ｐｈ＝Ｃ6Ｈ5であり、ｎは０〜１０の整数、ｉ，ｊ，ｋ，ｙは０以上の整数、ｘは２以上の整数、ｘ＋ｙは３以上の整数である。）
【００３３】
（Ｄ）成分の脂肪族不飽和炭化水素基含有オルガノポリシロキサンの添加量は、（Ａ）〜（Ｃ）成分の合計１００重量部に対して０．１〜３０重量部、特に１〜２０重量部が好適である。多すぎるとフィルム基材に対する密着性が低下する場合があり、少なすぎると満足な滑り性、可とう性が得られない場合がある。
【００３４】
本発明組成物は、必要に応じて、硬化を妨げない範囲でその他の任意成分としてレベリング剤、帯電防止剤、消泡剤、顔料、非反応性オルガノポリシロキサン等の上記（Ｄ）成分以外のオルガノポリシロキサンなどを添加してもよい。上記（Ｄ）成分以外のオルガノポリシロキサンの添加例としては、特公平３−１９２６８号公報に分子鎖末端にケイ素原子に結合した水酸基を有する高分子オルガノポリシロキサンを添加する方法が提案されており、このようなオルガノポリシロキサンを添加することも滑り性の改善に有効である。なお、これら任意成分の添加量は、本発明の効果を妨げない範囲で通常量とすることができる。
【００３５】
本発明のシリコーン組成物は、無溶剤タイプで使用可能なことが特徴であり、溶剤を添加せずにそのまま使用することができるが、必要に応じて有機溶剤で希釈して使用しても何ら問題はない。この場合、有機溶剤としては、例えばヘキサン、ヘプタン、シクロヘキサン等の脂肪族炭化水素、トルエン、キシレン等の芳香族炭化水素、メチルエチルケトン、メチルイソブチルケトン、シクロヘキサノン等のカルボニル化合物、酢酸エチル、酢酸ブチル等のエステル類などが例示される。
【００３６】
本発明のシリコーン組成物は、コーティング材として好適に利用でき、特に下記用途に有効に用いることができる。
（１）耐熱性コーティング
熱転写インクリボンの耐熱保護材、金型離型用耐熱コーティングなど
（２）撥水性、防汚性コーティング
飛散防止フィルム、撥水フィルムなど
この場合、本発明組成物をコーティングし得る基材としては、ポリエステル、ポリプロピレン、ポリエチレン、ポリエチレンテレフタレート、ポリ塩化ビニル、ポリテトラフルオロエチレン、ポリイミド等の合成樹脂から得られるプラスチックフィルム、シート、またはこれらの合成樹脂と合成繊維、無機繊維、不織布などとの複合材料、グラシン紙、グレーコード紙等の紙基材、ポリエチレンラミネート紙等のラミネート紙、アルミニウム、鉄、銅等の金属、セラミック、ガラスなどが例示されるが、中でもプラスチックフィルムが特に有用である。
【００３７】
上記基材に本発明組成物を塗布する方法としては、ロール塗布、グラビア塗布、ワイヤードクター塗布、エアーナイフ塗布、ディッピング塗布、スピンコーターなどの公知の方法を採用することができる。塗布量は、通常０．０１〜２０ｇ／ｍ2とすることができる。
【００３８】
塗布後は、常法により加熱硬化させることで通常０．１〜２０μｍ厚程度のコーティング膜を基材上に形成することができる。なお、硬化条件は８０〜１５０℃で１０秒〜５分が好適である。
【００３９】
【発明の効果】
本発明のシリコーン組成物は、各種フィルム基材に対する密着性に優れ、しかも耐熱性、撥水・撥油性、滑り性などが良好なシリコーン硬化皮膜を与えるもので、耐熱性コーティング材、撥水性、防汚性コーティング材等の種々のコーティング材として利用することができる。
【００４０】
【実施例】
以下、実施例及び比較例を示して本発明を具体的に説明するが、本発明は下記の実施例に制限されるものではない。なお、各例中の粘度は２５℃における値であり、部はいずれも重量部を表す。まず、各実施例に先立ち、各例で使用した評価方法を記載する。
［密着性］
シリコーン組成物を３８μｍ厚のポリエチレンテレフタレートフィルムに塗布量が０．３ｇ／ｍ2になるようにオフセット印刷機を使用して塗布し、１００℃の熱風乾燥機中で６０秒加熱し、硬化皮膜を形成した。
このシリコーン硬化皮膜の基材に対する密着性を評価するため、皮膜形成直後と、室温３０日後に塗工面を指で強くこすり、皮膜の脱落の有無を調べた。
［動摩擦係数］
密着性の場合と同様にして基材表面にシリコーン組成物の硬化皮膜を形成した。これをガラス板に貼付し、硬化皮膜面を上にして水平に支持した。一方、底面にネオプレンブタジエンゴムシートを貼付した２００ｇ分銅を硬化皮膜面上に置き、水平方向に０．３ｍ／分の速度で引っ張るときに要する力を測定し、動摩擦係数を求めた。
【００４１】
［実施例１］
分子鎖両末端がトリメチルシロキシ基で封鎖された粘度２０センチポイズのメチルハイドロジェンポリシロキサン（ＳｉＨ基含有量９５．８％）１００部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液５．０部（白金重量換算０．０２５部）を添加し、均一に混合してシリコーン塗工液を調製し、密着性、動摩擦係数を評価、測定した。結果を表１に示す。
【００４２】
［実施例２］
分子鎖両末端がトリメチルシロキシ基で封鎖された粘度２０センチポイズのメチルハイドロジェンポリシロキサン（ＳｉＨ基含有量９５．８％）１００部、分子鎖両末端がジメチルビニルシロキシ基で封鎖された、トルエン溶解粘度（３０％溶液）１５，０００ｃＰのジメチルポリシロキサン２部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液５．０部（白金重量換算０．０２５部）を添加し、均一に混合してシリコーン塗工液を調製し、密着性、動摩擦係数を評価、測定した。結果を表１に示す。
【００４３】
［実施例３］
分子鎖両末端がトリメチルシロキシ基で封鎖された粘度２０センチポイズのメチルハイドロジェンポリシロキサン（ＳｉＨ基含有量９５．８％）１００部、分子鎖両末端がジメチルビニルシロキシ基で封鎖された、トルエン溶解粘度（３０％溶液）１５，０００ｃＰのジメチルポリシロキサン５部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液５．０部（白金重量換算０．０２５部）を添加し、均一に混合してシリコーン塗工液を調製し、密着性、動摩擦係数を評価、測定した。結果を表１に示す。
【００４４】
［実施例４］
分子鎖両末端がトリメチルシロキシ基で封鎖された粘度１５０センチポイズのメチルハイドロジェンポリシロキサン（ＳｉＨ基含有量９８．６％）１００部、分子鎖両末端がジメチルビニルシロキシ基で封鎖された、トルエン溶解粘度（３０％溶液）１５，０００ｃＰのジメチルポリシロキサン２部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液３．０部（白金重量換算０．０１５部）を添加し、均一に混合してシリコーン塗工液を調製し、密着性、動摩擦係数を評価、測定した。結果を表１に示す。
【００４５】
［実施例５］
分子鎖両末端がトリメチルシロキシ基で封鎖されており、１分子中に平均一ヵ所の分岐点を持つ、粘度９０センチポイズの分岐型メチルハイドロジェンポリシロキサン（ＳｉＨ基含有量９７．３％）１００部、分子鎖両末端がジメチルビニルシロキシ基で封鎖された、トルエン溶解粘度（３０％溶液）１５，０００ｃＰのジメチルポリシロキサン２部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液３．０部（白金重量換算０．０１５部）を添加し、均一に混合してシリコーン塗工液を調製し、密着性、動摩擦係数を評価、測定した。結果を表１に示す。
【００４６】
［比較例１］
分子鎖両末端がジメチルビニルシロキシ基で封鎖された粘度が４００センチポイズの直鎖ジメチルポリシロキサン１００部、分子鎖両末端がトリメチルシロキシ基で封鎖された粘度２０センチポイズのメチルハイドロジェンポリシロキサン（ＳｉＨ基含有量９５．８％）２．０部、１−エチニルシクロヘキサノール０．２４部、３−メチル−３−トリメチルシロキシ−１−ペンチン１．３５部を均一に混合し、これに塩化白金酸と１，１，３，３−テトラメチル−１，３−ジビニルジシロキサンとの錯体のトルエン溶液２．０部（白金重量換算０．０１０部）を添加し、均一に混合してシリコーン塗工液を調製し、硬化条件を１４０℃、３０秒とした他は上記と同様の方法で密着性、動摩擦係数を評価、測定した。結果を表１に示す。
【００４７】
【表１】
0003637954.tif 000004